Patent RU-2589877-C2 (RU)
Title: Политиоэфиры, влагозатвердевающие композиции и способы их изготовления и применения
Inventor: PADZHEL Karissa
IPC: C09J181/02
Filed: 2013-01-10
Granted: 2016-07-10
Abstract: Настоящее изобретение относится к политиоэфирам и композициям для герметизации, содержащим политиоэфиры. Описан политиоэфир, содержащий: (a) скелет, содержащий структуру, имеющую формулу (1):  , где: (i) каждый R 1  независимо выбран из С 2-10  н-алкиленовой группы, С 2-6  разветвленной алкиленовой группы, С 6-8  циклоалкиленовой группы, С 6-10  алкилциклоалкиленовой группы, гетероциклической группы, -[(-СН 2 -) р -Х-] q -(СН 2 ) r -группы и -[(-CH 2 -) p -X-] q -(CH 2 ) r -группы, в которой по меньшей мере один -СН 2 - фрагмент замещен метильной группой;  (ii) каждый R 2  независимо выбран из С 2-10  н-алкиленовой группы, С 2-6  разветвленной алкиленовой группы, С 6-8  циклоалкиленовой группы, С 6-14  алкилциклоалкиленовой группы, гетероциклической группы и -[(-CH 2 -) p -X-] q -(CH 2 ) r -группы; (iii) каждый X независимо выбран из О, S и -NR 6 - группы, где R 6  выбран из Н и метильной группы; (iv) m находится в диапазоне от 1 до 50; (v) n представляет собой целое число в диапазоне от 1 до 60; (vi) р представляет собой целое число в диапазоне от 2 до 6; (vii) q представляет собой целое число в диапазоне от 1 до 5; и  (viii) r представляет собой целое число в диапазоне от 2 до 10; и (b) по меньшей мере две группы на молекулу, имеющие формулу: 
        где R 3 , R 4  и R 3  каждый независимо выбраны из С 1-6  н-алкильной группы, С 1-6  разветвленной алкильной группы, замещенной С 1-6  н-алкильной группы и фенильной группы. Также описана композиция для герметизации, содержащая указанный выше политиоэфир, и описан способ получения указанного выше политиоэфира, включающий реакцию тиол-функционального политиоэфира с галогенсиланом.  Также описан способ получения отверждаемой композиции, включающий объединение полиэпоксида и указанного выше политиоэфира. Описана композиция для герметизации, содержащая: (А) силил-функциональный форполимер, где силил-функциональный форполимер содержит: (а) скелет, содержащий структуру, имеющую формулу(1):  , где:  (i) каждый R 1  независимо выбран из С 2-10  н-алкиленовой группы, С 2-6  разветвленной алкиленовой группы, С 6-8  циклоалкиленовой группы, С 6-10  алкилциклоалкиленовой группы, гетероциклической группы, -[(-CH 2 -) p -X-] q -(CH 2 ) r -группы и -[(-CH 2 -) p -X-] q -(CH 2 ) r -группы, в которой по меньшей мере один -СН 2 - фрагмент замещен метильной группой; (ii) каждый R 2  независимо выбран из С 2-10  н-алкиленовой группы, С 2-6  разветвленной алкиленовой группы, С 6-8  циклоалкиленовой группы, С 6-14  и алкилциклоалкиленовой группы, гетероциклической группы и -[(-CH 2 -) p -X-] q -(CH 2 ) r -группы; (iii) каждый X независимо выбран из О, S и -NR 6 - группы, где R 6  выбран из Н и метильной группы; (iv) m находится в диапазоне от 1 до 50; (v) n представляет собой целое число в диапазоне от 1 до 60; (vi) р представляет собой целое число в диапазоне от 2 до 6; (vii) q представляет собой целое число в диапазоне от 1 до 5; и (viii) r представляет собой целое число в диапазоне от 2 до 10; и (В) по меньшей мере две группы на молекулу, имеющие формулу: 
        где R 3 , R 4  и R 5  каждый независимо выбраны из C 1-6  н-алкильной группы, C 1-6  разветвленной алкильной группы, замещенной C 1-6  н-алкильной группы и фенильной группы; (b) полиэпоксид; и (c) основный оксид. Технический результат - получение герметизирующей композиции, обладающей длительным сроком хранения при нормальной температуре, при взаимодействии с влагой затвердевающей, образуя тем самым затвердевший герметик, обладающий хорошей прочностью на сдвиг. 5 н. и 19 з.п. ф-лы, 4 табл., 2 пр.